Selon un mode particulier de l’invention les copolymères PHA comprenent une chaine hydrocarbonée R 1 linéaire ou ramifiée saturée, substitituée et/ou intérrompue par des atomes ou groupes tels que définis précédemment pour R 1 , comprenant au total entre 5 et 30 atomes de carbone, de préférence entre 6 et 20 atomes de carbones plus particulièrement entre 7 et 11 carbones et une chaine hydrocarbonée de R 2 représente un radical (C 3 -C 20 )alkényle linéaire ou ramifié, particulièrement (C 5 -C 14 )alkényle, plus particulièrement (C 7 -C 10 )alkényle, de préférence linéaire et comprenant une seule insaturation en bout de chaine, en particulier –[CR 4 (R 5 )] q -C(R 6 )=C(R 7 )-R 8 avec R 4 , R 5 , R 6 , R 7 et R 8 , identiques ou différents, représentant un atome d’hydrogène ou un groupe (C 1 -C 4 )alkyle tel que méthyle, de préférence un atome d’hydrogène et q représente un entier compris inclusivement entre 2 et 20, de préférence entre 3 et 10, plus préférentiellement entre 4 et 8 tel que 6, tel que –[CH 2 ] q -CH=CH 2 et q représente un entier compris inclusivement entre 3 et 8, de préférence entre 4 et 6, tel que 5 comprenant entre 1 et 99 %, préférentiellement entre 2 à 50% et encore plus préférentiellement entre 3 et 40% d’insaturations, et encore plus particulièrement entre 3 et 30 % d’insaturation, mieux entre 5 et 20% d’insaturations. A) Ces insaturations peuvent être modifiés chimiquement par des réactions d’addition, tel que des additions radicalaires, additions de Michael, additions électrophiles, réaction de Diels-Alder, d’halogénation, d’hydratation, d’hydrogénation, et de préférence d’hydrothiolation avec des particules, des composés chimiques ou des polymères. Partticulièrement, les réactions d’hydrothiolation peuvent être réalisées en présence d’amorceur thermique, d’amorceur d’oxydo-réduction (redox) ou d’amorceur photochimique et d’un composé organique portant un groupe sulfhydryle, notamment choisis parmi : Les alcanethiols linéaires, ramifiés, cycliques ou aromatiques comportant 1 à 14 atomes de carbone, tel que méthane-, éthane-, propane-, pentane-, cyclopentane-thiol, de préférence hexane-, cyclohexane-, heptane-, octane, phénylethane-, 4-tert-butylphénylmethane-, 2-furanmethane-thiol ; Les organosiloxane portant une fonction thiol, tel que (3-mercaptopropyl)trimethoxysilane, (3-Mercaptopropyl)methyldimethoxysilane, 2-(Triethoxysilyl)ethanethiol, le mercaptopropyl-isobutyl-POSS ; Les Huiles silicones thiolées notamment celle décrites dans le document DOI : 10.1016/j.actbio.2015.01.020) ; Les oligomères ou polymères thiolés portant une fonction réactive, tel qu’une amine, un alcool, un acide, un halogène, un thiol, un époxyde, un nitrile, un isocyanate, un hétéroatome, de préférence la cysteine, la cystéamine, la N-acetylcysteamine, 2-Mercaptoethanol, 1-Mercapto-2-propanol, 8-Mercapto-1-octanol, l’acide thiolactique, l’acide thioglycolique, l’acide mercapto-3-propionique, l’acide 11-mercaptoundecanoique, polyéthylene glycol dithiol, 3-Mercaptopropionitrile, 1,3-Propanedithiol, 4-Cyano-1-butanethiol, 3-Chloro-1-propanethiol, 1-Thio-β-D-glucose tetraacetate ; et Les thiols pouvant être obtenus à partir de la réduction de disulfide, tel que le phenyldisulfide, le furfuryl disulfide. A titre d’amorceur radicalaire on peut citer par exemple : peroxy-2-ethylhexanoate de tert-butyle, perpivalate de cumine, peroxylaurate de tert-butyle, peroxyde de benzoyle, peroxyde de lauroyle, peroxyde d’octanoyle, peroxyde de di-tert-butyl, peroxyde de tert-butylcumyle, peroxyde de dicumyl, 2,2'-azobis isobutyronitrile, 2,2'-azobis(2-methylbutyronitrile), 2,2'-azobis(2,4-dimethylvaleronitrile), 2,2'-azobis(4-methoxy-2,4-dimethylvaleronitrile), 1,1-bis(tert-butylperoxy)-3,3,5-trimethylcyclohexane, 1,1-bis(tert-butylperoxy)cyclohexane, 1,4-bis(tert-butylperoxycarbonyl)cyclohexane, 2,2-bis(tert-butylperoxy)octane, 4,4-bis(tert-butylperoxy)valerate de n-butyl, 2,2-bis(tert-butylperoxy)butane, 1,3-bis(tert-butylperoxyisopropyl)benzene, 2,5-dimethyl-2,5-di(tert-butylperoxy)hexane, 2,5-diméthyl-2,5-di(benzoylperoxy)hexane, diperoxy isophthalate de di-tert-butyle, 2,2-bis(4,4-di-tert-butylperoxycyclohexyl)propane, peroxy-α-méthylsuccinate de di-tert-butyle, peroxydiméthylglutarate de di-tert-butyle, peroxyhexahydroterephthalate de di-tert-butyle, peroxyazelate de di-tert-butyle, 2,5-dimethyl-2,5-di(tertbutylperoxy)hexane, diethylene glycol bis(tert-butylperoxycarbonate), peroxytrimethyladipate de di-tert-butyle, tris(tertbutylperoxy) triazine, vinyltris(tert-butylperoxy)silane phénothiazine, tétracène, pérylène, anthracène, diphényl-9-10-anthracène, thioxanthone, benzophénone, acétophénone, xanthone, fluorénone, anthraquinone, 9, 10-diméthylanthracène, 2-éthyl-9, 10-diméthyloxyanthracène, 2, 6-diméthyl- naphtalène, 2, 5-diphényl-1-34-oxadiazole, xanthopinacol, 1, 2-benzanthracène, 9- nitro-anthracène. Chacun de ces initiateurs peuvent être utilisés seuls ou en combinaison d’autres. Les réactions chimiques mentionnées précédemment sont connues par l’homme du métier. On peut notamment citer les documents suivants : Synthèse et préparation de PHAs modifiés avec du polyéthylène glycol dithiol : 10.1021/acs.biomac.9b00479 ; Biomacromolecules , 19 , 3536– 3548 (2018) ; Synthèse et préparation de PHAs modifiés avec de mercaptohexanol : 10.1021/acs.biomac.8b01257 ; Biomacromolecules , 20 , 2, 645–652 (2019) ; Synthèse et préparation de PHAs modifiés avec Hydroxy-, Cinnamic Acid-, Sulfate-, and Zosteric Acid: 10.1021/bm049962e ; Biomacromolecules , 5 , 4, 1452–1456 (2004) ; Addition radicalaire de Methacrylate de méthyle sur un PHOUn : 10.1002/1521-3935(20010701)202:11 3.0.CO;2-9 ; Macromolecular Chemistry and Physics, vol. 202, 11 , 2281-2286 (2001) ;Synthèse et préparation de PHAs modifiés avec un polysilsesquioxane (POSS) : 10.1016/j.polymer.2005.04.020 ; Polymer Vol. 46, 14 , 5025-5031 (2005) ; Greffage de thio-beta-glucose sur les chaines latérales insaturées : 1022-1336/99/0202–0091$17.50+.50/0 ; Macromol. Rapid Commun., 20 , 91–94 (1999) B) Ces insaturations peuvent également être modifiés chimiquement par des réactions d’oxydation ménagées ou non, par exemple avec les permanganates d’agent alcalin (de préférence au permenganate de potassium) concentré ou dilué, de préférence concentré, ou l’ozonolyse, et permettent d’obtenir des PHA possédant en position terminale des chaînes latérales des carboxy. Exemple de fonctionnalisation de copolymères PHA selon l’invention à chaine aliphatique terminée par un groupe carboxy (c) ou carboxylate (d) à partir de copolymère PHA à chaine hydrocarbonée insaturée (a) selon le schéma 2, qui subit une oxydation non ménagée, notamment avec des permanganates d’agent alcalin (de préférence au permanganate de potassium) concentré ou dilué, de préférence concentré, et/ou en présence de carbonate de sodium ou potassium, dans l’eau ou alors en présence d’éther courone de préférence 18-crown-6, dans un mélange de solvant halogéné et d’acide (C 1 -C 4 )carboxylique tel que l’acide acétique, ou alors l’oxydation est réalisée à partir d’oxyde d’osmium OsO 6 , en présence de solvant protique polaire tel que (C 1 -C 6 )alcanol comme le t-BuOH et d’oxone, pour conduire au PHA à chaine aliphatique terminée par un groupe carboxy (c), qui peut être salifié par exemple avec un agent alcalin M + OH - pour conduire au composé (d) de l’invention ; un autre exemple de fonctionnalisation de copolymères PHA selon l’invention à chaine aliphatique à groupe ammonium (f) à partir de copolymère PHA à chaine hydrocarbonée insaturée (a) selon le schéma 2, dans lequel (a) réagit avec une amine R b R c NH pour conduire au copolymère PHA à chaine aliphatique à groupe amino cationisable (e), ce dernier pouvant ensuite réagir avec RaQ tel qu’un halogénure de Ra pour conduire au PHA à chaine aliphatique à groupe ammonium (f)